(57)【特許請求の範囲】
【請求項１】
下記式（１）で表されるインドリルベンゾチアジアゾール誘導体。
【化１】
0006663820.tif 000017
（式（１）中、Ｒ1〜Ｒ4、及び、Ｒ6〜Ｒ8は、それぞれ、互いに独立して水素原子、ハロゲン原子、ヒドロキシ基、アルコキシ基、アラルキルオキシ基、アリールオキシ基、ニトロ基、アミノ基、アミド基、カルボキシ基、アルキルオキシカルボニル基、アリールオキシカルボニル基、ホルミル基、シアノ基、アルキル基、シクロアルキル基、アラルキル基またはアリール基である。
また、Ｒ5は、アルキルオキシカルボニル基、アリールオキシカルボニル基、アシル基、アルキルスルホニル基またはアリールスルホニル基である。
また、Ｒ9は、ハロゲン原子、ヒドロキシ基、アルコキシ基、アラルキルオキシ基、アリールオキシ基、ニトロ基、アミノ基、アミド基、カルボキシ基、アルキルオキシカルボニル基、アリールオキシカルボニル基、ホルミル基、シアノ基、アルキル基、シクロアルキル基、アラルキル基またはアリール基である。）
【請求項２】
前記Ｒ5が、ピバロイル基、ベンゾイル基、トシル基、または、下記式（２）から選択される群のうちのいずれか１つである請求項１に記載のインドリルベンゾチアジアゾール誘導体。
【化２】
0006663820.tif 000018
（式（２）中、Ｒ10はｔｅｒｔ−ブチル基、エチル基、イソプロピル基、イソブチル基またはベンジル基である。）
【請求項３】
下記式（３）で表されるインドリルベンゾチアジアゾール誘導体。
【化３】
0006663820.tif 000019
（式（３）中、Ｒ9はハロゲン原子、ヒドロキシ基、アルコキシ基、アラルキルオキシ基、アリールオキシ基、ニトロ基、アミノ基、アミド基、カルボキシ基、アルキルオキシカルボニル基、アリールオキシカルボニル基、ホルミル基、シアノ基、アルキル基、シクロアルキル基、アラルキル基またはアリール基である。また、Ｒ6は水素原子、メチル基、ホルミル基またはシアノ基である。）
【請求項４】
下記式（４）で表されるインドリルベンゾチアジアゾール誘導体。
【化４】
0006663820.tif 000020
（式（４）中、Ｒ9はハロゲン原子、ヒドロキシ基、アルコキシ基、アラルキルオキシ基、アリールオキシ基、ニトロ基、アミノ基、アミド基、カルボキシ基、アルキルオキシカルボニル基、アリールオキシカルボニル基、ホルミル基、シアノ基、アルキル基、シクロアルキル基、アラルキル基またはアリール基である。また、Ｒ10はｔｅｒｔ−ブチル基、エチル基、イソプロピル基、イソブチル基またはベンジル基である。）
【請求項５】
下記式（５）で表されるインドリルベンゾチアジアゾール誘導体。
【化５】
0006663820.tif 000021
（式（５）中、Ｒ9はハロゲン原子、ヒドロキシ基、アルコキシ基、アラルキルオキシ基、アリールオキシ基、ニトロ基、アミノ基、アミド基、カルボキシ基、アルキルオキシカルボニル基、アリールオキシカルボニル基、ホルミル基、シアノ基、アルキル基、シクロアルキル基、アラルキル基またはアリール基である。また、Ｒ5は、ピバロイル基、ベンゾイル基またはトシル基である。）
【請求項６】
前記Ｒ9が、メチル基、エチル基またはイソプロピル基である請求項１〜５のいずれか一項に記載のインドリルベンゾチアジアゾール誘導体。
【請求項７】
下記式（６）で表されるボロン酸と、下記式（７）で表されるブロモベンゾチアジアゾールとを反応させることで、前記式（１）に記載のインドリルベンゾチアジアゾール誘導体を得るインドリルベンゾチアジアゾール誘導体の製造方法。
【化６】
0006663820.tif 000022
【化７】
0006663820.tif 000023
（式（６）または式（７）中、Ｒ1〜Ｒ4、及び、Ｒ6〜Ｒ8は、それぞれ、互いに独立して水素原子、ハロゲン原子、ヒドロキシ基、アルコキシ基、アラルキルオキシ基、アリールオキシ基、ニトロ基、アミノ基、アミド基、カルボキシ基、アルキルオキシカルボニル基、アリールオキシカルボニル基、ホルミル基、シアノ基、アルキル基、シクロアルキル基、アラルキル基またはアリール基である。
また、Ｒ5は、アルキルオキシカルボニル基、アリールオキシカルボニル基、アシル基、アルキルスルホニル基またはアリールスルホニル基である。
また、Ｒ9は、ハロゲン原子、ヒドロキシ基、アルコキシ基、アラルキルオキシ基、アリールオキシ基、ニトロ基、アミノ基、アミド基、カルボキシ基、アルキルオキシカルボニル基、アリールオキシカルボニル基、ホルミル基、シアノ基、アルキル基、シクロアルキル基、アラルキル基またはアリール基である。）
【請求項８】
請求項１〜６のいずれか一項に記載のインドリルベンゾチアジアゾール誘導体を有機蛍光色素として用いた有機蛍光材料。
【請求項９】
蛍光パターニング材料、蛍光スイッチング材料または蛍光センサー材料である請求項８に記載の有機蛍光材料。
【発明の詳細な説明】
【技術分野】
【０００１】
本発明は、インドリルベンゾチアジアゾール誘導体、インドリルベンゾチアジアゾール誘導体の製造方法及び有機蛍光材料に関する。
【背景技術】
【０００２】
固体蛍光性の有機分子が機械的刺激により発光色を変化させ、加熱や溶媒蒸気にさらすことにより元の発光色に戻る現象は蛍光メカノクロミズムと呼ばれ、近年徐々に報告例が増えているが珍しい現象である（非特許文献１、特許文献１、２）。
【先行技術文献】
【特許文献】
【０００３】
【特許文献１】特許第５６９７０３０号公報
【特許文献２】ＷＯ２０１２／０３９５０８号
【非特許文献】
【０００４】
【非特許文献１】Chem. Soc. Rev. 2012, 41, 3878
【発明の概要】
【発明が解決しようとする課題】
【０００５】
機械的刺激を加えることにより発光特性が変化する固体蛍光性の有機分子は、通常、元の状態に戻すために加熱や溶媒蒸気にさらす必要があり、この点で不便である。また、このような分子は従来、多くの工程を経て合成されており、簡便な方法で合成できる固体蛍光性の有機分子が待ち望まれている。さらに、蛍光性有機分子は溶液中で高効率発光する（高い蛍光量子収率を示す）場合であっても固体状態では濃度消光によりほとんど発光しなくなる。このため、熱や光などの外部刺激により発光特性が変化する分子は、一般に、固体状態での発光効率（蛍光量子収率）が低いという問題がある。
【０００６】
本発明は、上記問題に鑑み、機械的刺激により発光色を変化させた後に、加熱や溶媒蒸気にさらすだけでなく、室温付近で自発的に元の発光色に戻ることができ、短段階で簡便に合成でき、且つ、固体状態で高い蛍光量子収率を示す蛍光性有機分子を提供することを課題とする。
【課題を解決するための手段】
【０００７】
本発明者らは鋭意研究を重ねた結果、上記課題は、下記式（１）で表されるインドリルベンゾチアジアゾール誘導体を提供することによって解決できることを見出した。
【０００８】
本発明は一側面において、下記式（１）で表されるインドリルベンゾチアジアゾール誘導体である。
【化１】
0006663820.tif 000002
（式（１）中、Ｒ1〜Ｒ4、及び、Ｒ6〜Ｒ8は、それぞれ、互いに独立して水素原子、ハロゲン原子、ヒドロキシ基、アルコキシ基、アラルキルオキシ基、アリールオキシ基、ニトロ基、アミノ基、アミド基、カルボキシ基、アルキルオキシカルボニル基、アリールオキシカルボニル基、ホルミル基、シアノ基、アルキル基、シクロアルキル基、アラルキル基またはアリール基である。
また、Ｒ5は、アルキルオキシカルボニル基、アリールオキシカルボニル基、アシル基、アルキルスルホニル基またはアリールスルホニル基である。
また、Ｒ9は、ハロゲン原子、ヒドロキシ基、アルコキシ基、アラルキルオキシ基、アリールオキシ基、ニトロ基、アミノ基、アミド基、カルボキシ基、アルキルオキシカルボニル基、アリールオキシカルボニル基、ホルミル基、シアノ基、アルキル基、シクロアルキル基、アラルキル基またはアリール基である。）
【０００９】
本発明のインドリルベンゾチアジアゾール誘導体は一実施形態において、前記Ｒ5が、ピバロイル基、ベンゾイル基、トシル基、または、下記式（２）から選択される群のうちのいずれか１つである。
【化２】
0006663820.tif 000003
（式（２）中、Ｒ10はｔｅｒｔ−ブチル基、エチル基、イソプロピル基、イソブチル基またはベンジル基である。）
【００１０】
本発明は別の一側面において、下記式（３）で表されるインドリルベンゾチアジアゾール誘導体である。
【化３】
0006663820.tif 000004
（式（３）中、Ｒ9はハロゲン原子、ヒドロキシ基、アルコキシ基、アラルキルオキシ基、アリールオキシ基、ニトロ基、アミノ基、アミド基、カルボキシ基、アルキルオキシカルボニル基、アリールオキシカルボニル基、ホルミル基、シアノ基、アルキル基、シクロアルキル基、アラルキル基またはアリール基である。また、Ｒ6は水素原子、メチル基、ホルミル基またはシアノ基である。）
【００１１】
本発明は更に別の一側面において、下記式（４）で表されるインドリルベンゾチアジアゾール誘導体である。
【化４】
0006663820.tif 000005
（式（４）中、Ｒ9はハロゲン原子、ヒドロキシ基、アルコキシ基、アラルキルオキシ基、アリールオキシ基、ニトロ基、アミノ基、アミド基、カルボキシ基、アルキルオキシカルボニル基、アリールオキシカルボニル基、ホルミル基、シアノ基、アルキル基、シクロアルキル基、アラルキル基またはアリール基である。また、Ｒ10はｔｅｒｔ−ブチル基、エチル基、イソプロピル基、イソブチル基またはベンジル基である。）
【００１２】
本発明は更に別の一側面において、下記式（５）で表されるインドリルベンゾチアジアゾール誘導体である。
【化５】
0006663820.tif 000006
（式（５）中、Ｒ9はハロゲン原子、ヒドロキシ基、アルコキシ基、アラルキルオキシ基、アリールオキシ基、ニトロ基、アミノ基、アミド基、カルボキシ基、アルキルオキシカルボニル基、アリールオキシカルボニル基、ホルミル基、シアノ基、アルキル基、シクロアルキル基、アラルキル基またはアリール基である。また、Ｒ5は、ピバロイル基、ベンゾイル基またはトシル基である。）
【００１３】
本発明のインドリルベンゾチアジアゾール誘導体は別の一実施形態において、前記Ｒ9が、メチル基、エチル基またはイソプロピル基である。
【００１４】
本発明は更に別の一側面において、下記式（６）で表されるボロン酸と、下記式（７）で表されるブロモベンゾチアジアゾールとを反応させることで、前記式（１）に記載のインドリルベンゾチアジアゾール誘導体を得るインドリルベンゾチアジアゾール誘導体の製造方法である。
【化６】
0006663820.tif 000007
【化７】
0006663820.tif 000008
（式（６）または式（７）中、Ｒ1〜Ｒ4、及び、Ｒ6〜Ｒ8は、それぞれ、互いに独立して水素原子、ハロゲン原子、ヒドロキシ基、アルコキシ基、アラルキルオキシ基、アリールオキシ基、ニトロ基、アミノ基、アミド基、カルボキシ基、アルキルオキシカルボニル基、アリールオキシカルボニル基、ホルミル基、シアノ基、アルキル基、シクロアルキル基、アラルキル基またはアリール基である。
また、Ｒ5は、アルキルオキシカルボニル基、アリールオキシカルボニル基、アシル基、アルキルスルホニル基またはアリールスルホニル基である。
また、Ｒ9は、ハロゲン原子、ヒドロキシ基、アルコキシ基、アラルキルオキシ基、アリールオキシ基、ニトロ基、アミノ基、アミド基、カルボキシ基、アルキルオキシカルボニル基、アリールオキシカルボニル基、ホルミル基、シアノ基、アルキル基、シクロアルキル基、アラルキル基またはアリール基である。）
【００１５】
本発明は更に別の一側面において、本発明のインドリルベンゾチアジアゾール誘導体を有機蛍光色素として用いた有機蛍光材料である。
【００１６】
本発明の有機蛍光材料は一実施形態において、蛍光パターニング材料、蛍光スイッチング材料または蛍光センサー材料である。
【発明の効果】
【００１７】
本発明の蛍光性有機分子によれば、以下の効果が得られる。
・短段階で簡便に合成できる。
・固体状態でも濃度消光を起こさず、良好な蛍光量子収率で発光する。
・機械的刺激により発光色を変化させた後に、加熱や溶媒蒸気にさらすだけでなく、室温付近で自発的に元の発光色に戻ることができる。
・熱やｐＨ、或いは光に応答して発光色が変化する蛍光性高分子材料の作製にも応用することができる。
【図面の簡単な説明】
【００１８】
【図１】インドリルベンゾチアジアゾール誘導体１ａの合成反応式である。
【図２】インドリルベンゾチアジアゾール誘導体１ａの固体発光色素の蛍光メカノクロミズムを示す図である。
【図３】インドリルベンゾチアジアゾール誘導体１ａとその無置換体２ａの結晶構造の模式図である。
【図４】インドリルベンゾチアジアゾール誘導体１ｂ−１ｄの合成反応式と、各誘導体の収率及び発光極大波長を示す表である。
【図５】インドリルベンゾチアジアゾール誘導体１ｂ−１ｄの固体発光色素の蛍光メカノクロミズムを示す図である。
【図６】４−（３−メチル−１Ｈ−インドール−２−イル）−２，１，３−ベンゾチアジアゾール３ａの合成反応式である。
【図７】インドリルベンゾチアジアゾール誘導体１ｅ−１ｈの合成反応式と、各誘導体の収率及び発光極大波長を示す表である。
【図８】インドリルベンゾチアジアゾール誘導体１ｅ−１ｈの固体発光色素の蛍光メカノクロミズムを示す図である。
【図９】インドリルベンゾチアジアゾール誘導体１ｉ−１ｋの合成反応式と、各誘導体の収率及び発光極大波長を示す表である。
【図１０】インドリルベンゾチアジアゾール誘導体１ｉ−１ｋの固体発光色素の蛍光メカノクロミズムを示す図である。
【図１１】インドリルベンゾチアジアゾール誘導体１ｌ、１ｍの合成反応式である。
【図１２】インドリルベンゾチアジアゾール誘導体１ｌ、１ｍの固体発光色素の蛍光メカノクロミズムを示す図である。
【発明を実施するための形態】
【００１９】
（インドリルベンゾチアジアゾール誘導体）
本発明のインドリルベンゾチアジアゾール誘導体は、下記式（１）で表される。
【化８】
0006663820.tif 000009
（式（１）中、Ｒ1〜Ｒ4、及び、Ｒ6〜Ｒ8は、それぞれ、互いに独立して水素原子、ハロゲン原子、ヒドロキシ基、アルコキシ基、アラルキルオキシ基、アリールオキシ基、ニトロ基、アミノ基、アミド基、カルボキシ基、アルキルオキシカルボニル基、アリールオキシカルボニル基、ホルミル基、シアノ基、アルキル基、シクロアルキル基、アラルキル基またはアリール基である。
また、Ｒ5は、アルキルオキシカルボニル基、アリールオキシカルボニル基、アシル基、アルキルスルホニル基またはアリールスルホニル基である。
また、Ｒ9は、ハロゲン原子、ヒドロキシ基、アルコキシ基、アラルキルオキシ基、アリールオキシ基、ニトロ基、アミノ基、アミド基、カルボキシ基、アルキルオキシカルボニル基、アリールオキシカルボニル基、ホルミル基、シアノ基、アルキル基、シクロアルキル基、アラルキル基またはアリール基である。）
【００２０】
本発明のインドリルベンゾチアジアゾール誘導体は、電子供与基としてのインドリル基と、電子求引基としてのベンゾチアジアゾール基を有し、さらにインドリル基の窒素原子上に前述のＲ5基を有している。通常の蛍光性有機分子は、溶液状態で効率良く発光する場合でも固体状態では多分子間で芳香環や複素環がスタッキングすることで濃度消光が起こるため、蛍光量子収率が低下する。本発明のインドリルベンゾチアジアゾール誘導体は、電子豊富なインドリル基から電子不足なベンゾチアジアゾール環への電荷移動に基づく蛍光を示し、嵩高い電子求引性置換基であるＲ5基（アルキルオキシカルボニル基、アリールオキシカルボニル基、アシル基、アルキルスルホニル基またはアリールスルホニル基）が固体状態におけるベンゾチアジアゾール環の多分子間でのスタッキングを抑制するため、式（１）の状態において固体状態で良好な蛍光量子収率（約１５〜６０％）を示す。本化合物は、結晶状態において、固体発光するが蛍光メカノクロミズムを示さない無置換体と同じく、ベンゾチアジアゾール環を逆平行にしてスタッキングしているが、ベンゾチアジアゾール環が水平方向にずれた状態にある（後述の図３）。このため、蛍光メカノクロミズムが発現し、機械的刺激により発光色を変化させた後に元の発光色に放置するだけで戻ることができ、加熱や蒸気にさらすといった操作が不要となる。本発明のインドリルベンゾチアジアゾール誘導体によれば、溶液中だけでなく、固体状態でも濃度消光を起こさず高効率発光することができる。また、インドール誘導体とベンゾチアジアゾール誘導体の置換基を変更するのみで蛍光発光色の異なる各種誘導体を簡便に合成することができる。また、これらを高分子材料にドープすることで、熱やｐＨ、光等の外部刺激に応答して発光色が変化する蛍光性高分子材料への応用が可能となる。
【００２１】
また、Ｒ5は、ピバロイル基、ベンゾイル基、トシル（ｐ−トルエンスルホニル）基、または、下記式（２）から選択される群のうちのいずれか１つであってもよい。
【化９】
0006663820.tif 000010
（式（２）中、Ｒ10はｔｅｒｔ−ブチル基、エチル基、イソプロピル基、イソブチル基またはベンジル基である。）
【００２２】
また、本発明のインドリルベンゾチアジアゾール誘導体は、下記式（３）で表されてもよい。
【化１０】
0006663820.tif 000011
（式（３）中、Ｒ9はハロゲン原子、ヒドロキシ基、アルコキシ基、アラルキルオキシ基、アリールオキシ基、ニトロ基、アミノ基、アミド基、カルボキシ基、アルキルオキシカルボニル基、アリールオキシカルボニル基、ホルミル基、シアノ基、アルキル基、シクロアルキル基、アラルキル基またはアリール基である。また、Ｒ6は水素原子、メチル基、ホルミル基またはシアノ基である。）
【００２３】
また、本発明のインドリルベンゾチアジアゾール誘導体は、下記式（４）で表されてもよい。
【化１１】
0006663820.tif 000012
（式（４）中、Ｒ9はハロゲン原子、ヒドロキシ基、アルコキシ基、アラルキルオキシ基、アリールオキシ基、ニトロ基、アミノ基、アミド基、カルボキシ基、アルキルオキシカルボニル基、アリールオキシカルボニル基、ホルミル基、シアノ基、アルキル基、シクロアルキル基、アラルキル基またはアリール基である。また、Ｒ10はｔｅｒｔ−ブチル基、エチル基、イソプロピル基、イソブチル基またはベンジル基である。）
【００２４】
また、本発明のインドリルベンゾチアジアゾール誘導体は、下記式（５）で表されてもよい。
【化１２】
0006663820.tif 000013
（式（５）中、Ｒ9はハロゲン原子、ヒドロキシ基、アルコキシ基、アラルキルオキシ基、アリールオキシ基、ニトロ基、アミノ基、アミド基、カルボキシ基、アルキルオキシカルボニル基、アリールオキシカルボニル基、ホルミル基、シアノ基、アルキル基、シクロアルキル基、アラルキル基またはアリール基である。また、Ｒ5は、ピバロイル基、ベンゾイル基またはトシル基である。）
【００２５】
本発明のインドリルベンゾチアジアゾール誘導体は、前記Ｒ9が、メチル基、エチル基またはイソプロピル基であってもよい。
【００２６】
（インドリルベンゾチアジアゾール誘導体の製造方法）
次に、本発明のインドリルベンゾチアジアゾール誘導体の製造方法について詳述する。前述の式（１）で表されるインドリルベンゾチアジアゾール誘導体は、下記式（６）で表されるボロン酸と、下記式（７）で表されるブロモベンゾチアジアゾールとを、例えば、パラジウム触媒を用いた鈴木−宮浦クロスカップリング反応等の公知の方法で反応させることで得られる。
【化１３】
0006663820.tif 000014
【化１４】
0006663820.tif 000015
（式（６）または式（７）中、Ｒ1〜Ｒ4、及び、Ｒ6〜Ｒ8は、それぞれ、互いに独立して水素原子、ハロゲン原子、ヒドロキシ基、アルコキシ基、アラルキルオキシ基、アリールオキシ基、ニトロ基、アミノ基、アミド基、カルボキシ基、アルキルオキシカルボニル基、アリールオキシカルボニル基、ホルミル基、シアノ基、アルキル基、シクロアルキル基、アラルキル基またはアリール基である。
また、Ｒ5は、アルキルオキシカルボニル基、アリールオキシカルボニル基、アシル基、アルキルスルホニル基またはアリールスルホニル基である。
また、Ｒ9は、ハロゲン原子、ヒドロキシ基、アルコキシ基、アラルキルオキシ基、アリールオキシ基、ニトロ基、アミノ基、アミド基、カルボキシ基、アルキルオキシカルボニル基、アリールオキシカルボニル基、ホルミル基、シアノ基、アルキル基、シクロアルキル基、アラルキル基またはアリール基である。）
【００２７】
（有機蛍光材料）
本発明のインドリルベンゾチアジアゾール誘導体を有機蛍光色素として用いて有機蛍光材料を作製することができる。当該有機蛍光色素を、例えばポリマーにドープすることで、機械的刺激（物理的な力による変形等）を加えることで特性の発光色に変化し、放置することで元の色に戻る有機蛍光材料が得られる。また、これを応用して加熱、光照射による光酸発生、または、酸添加によるｐＨ制御等の外部刺激を受けた部位のみ色調が変化する有機蛍光材料を得ることもできる。
【００２８】
さらに、前述の有機蛍光材料を、例えば、蛍光パターニング材料、蛍光スイッチング材料または蛍光センサー材料等に用いることができる。
【００２９】
固体状態や溶液状態において機械的刺激や周囲の極性環境に応じて発光色が変化する前述の有機蛍光材料は、具体的には、高感度な蛍光検出を利用した下記の用途に応用することができる。
・書き込み、消去可能な蛍光記憶材料
・材料中の部分的な歪みの検出(自発的に発光色が戻ることで繰り返し利用可能)
・高分子材料の劣化(極性変化)の検出
・高分子重合の経時変化、高分子材料の重合度評価
・生体内の極性変化を可視化する蛍光プローブ
【実施例】
【００３０】
以下に、本発明を実施例でさらに詳細に説明するが、本発明はこれらに限定されるものではない。
【００３１】
（実施例１：Ｎ−Ｂｏｃ−３−メチルインドリルベンゾチアジアゾール１ａの合成とその蛍光メカノクロミズム）
Ｎ−Ｂｏｃ−３−メチルインドールにテトラヒドロフラン（ＴＨＦ）中、−２０℃でリチウムジイソプロピルアミド（ＬＤＡ）を作用させた後、ホウ酸トリイソプロピルを加えて１時間半反応させることで、Ｎ−Ｂｏｃ−３−メチルインドール−２−ボロン酸を得た。なお、「Ｂｏｃ」は下記式（８）で示すように、ｔｅｒｔ−ブトキシカルボニル基を示す。次に、得られたボロン酸を単離することなくテトラキス（トリフェニルホスフィン）パラジウム（２０ｍｏｌ％）存在下、４−ブロモ−２，１，３−ベンゾチアジアゾールとジオキサン／炭酸カリウム水溶液混合溶媒中、９５℃で４時間反応させることで、インドリルベンゾチアジアゾール誘導体１ａを収率８４％で得た（図１）。合成した１ａの発光特性を測定したところ、１ａは固体状態で発光極大波長４８５ｎｍで発光し、その蛍光量子収率は０．４６であった。また、トルエン中では発光極大波長５２３ｎｍ、蛍光量子収率０．４３での発光が観測された。
【化１５】
0006663820.tif 000016
【００３２】
また、以下に１ａの融点、赤外線吸収スペクトル（ＫＢｒ法）:ＩＲ（ＫＢｒ）、1Ｈ ＮＭＲスペクトル、13Ｃ ＮＭＲスペクトルの測定結果を示す。
１ａ：
融点>140℃（分解）
IR (KBr): vmax 3072, 3051, 2998, 2983, 2933, 2915, 2864, 1720, 1601, 1534, 1473, 1457, 1391, 1353, 1333, 1273, 1236, 1203, 1170, 1151, 1128, 1112, 1064, 1008, 912, 901, 872, 851, 842, 832, 810, 757, 742 cm-1.
1H NMR (300 MHz, CDCl3): δ (ppm) 8.29 (d, J = 8.7 Hz, 1H), 8.04 (dd, J = 1.1, 8.7 Hz, 1H), 7.57 (dd, J = 6.8, 8.7 Hz, 1H), 7.61 - 7.55 (m, 2H), 7.40 (ddd, J = 1.5, 7.5, 8.7 Hz, 1H), 7.31 (dt, J = 1.1, 7.5 Hz, 1H), 2.21 (s, 3H), 0.98 (s, 9H).
13C NMR (126 MHz, CDCl3): δ (ppm) 154.9, 154.8, 149.9, 136.7, 130.9, 130.3, 129.3, 129.0, 128.2, 125.1, 122.6, 120.9, 119.1, 118.0, 115.5, 82.4, 27.4, 9.4.
【００３３】
固体蛍光色素１ａに対し、スパチュラで擦ることによる機械的刺激を加えたところ、その発光色は青緑色から黄緑色へと長波長シフトした。また、機械的刺激により変化した発光色は室温下１０秒程度放置することで自発的に元の発光色へ戻った（図２）。通常、機械的刺激により発光色が可逆的に変化する蛍光メカノクロミズムを示す分子は、元の状態に戻すために加熱や溶媒蒸気にさらす必要がある。機械的刺激により変化した発光色が室温下短時間で自発的に元の色に戻るのは極めて珍しい現象である。
【００３４】
そこで、１ａの単結晶を作成し、Ｘ線結晶構造解析を行ったところ、結晶状態において１ａは、固体発光するが蛍光メカノクロミズムを示さない無置換体２ａと同じく、ベンゾチアジアゾール環を逆平行にしてスタッキングしていることが明らかとなった。しかし１ａは、ベンゾチアジアゾール環が水平方向にずれた状態にあり、このことが蛍光メカノクロミズムの発現に寄与していると推察される（図３）。
【００３５】
（実施例２：各種置換基を有するインドリルベンゾチアジアゾール誘導体の合成とその蛍光メカノクロミズム）
発光色および機械的刺激により変化した発光色の持続時間を調節することを目的として、種々の置換基を有する３−メチルインドリルベンゾチアジアゾール誘導体を合成した。なお、以下の検討ではいずれも合成した化合物の単離精製法を確立しておらず、収率には改善の余地がある。まず、ベンゾチアジアゾール環にメチル基、ホルミル基、シアノ基を有する１ｂ−１ｄの合成を行った（図４）。無置換体１ａの合成と同様に、Ｎ−Ｂｏｃ−３−メチルインドールから合成したボロン酸に対し、置換基Ｒ6の異なる種々のブロモベンゾチアジアゾールをパラジウム触媒存在下で反応させることで、カップリング体１ｂ−１ｄを収率５１−７１％で得た（図４）。合成した１ｂ−１ｄのトルエン中での蛍光スペクトルを測定したところ、Ｒ6にメチル基を有する１ｂは１ａと同程度の発光極大波長（５２３ｎｍ）であり、ホルミル基やシアノ基を有する１ｃ、１ｄでは４０ｎｍ程度長波長シフトした。
【００３６】
また、以下に１ｂ、１ｃ及び１ｄで表されるインドリルベンゾチアジアゾール誘導体の融点、赤外線吸収スペクトル（ＫＢｒ法）:ＩＲ（ＫＢｒ）、1Ｈ ＮＭＲスペクトル、13Ｃ ＮＭＲスペクトルの測定結果をそれぞれ示す。
【００３７】
１ｂ：
融点>160℃（分解）
IR (KBr): vmax 3070, 3053, 2982, 2932, 2914, 2861, 1720, 1596, 1456, 1354, 1335, 1243, 1214, 1147, 1093, 1077, 1008, 884, 874, 854, 844, 818, 755, 741, 689, 669 cm-1.
1H NMR (500 MHz, CDCl3): δ (ppm) 8.27 (d, J = 8.2 Hz, 1H), 7.56 (d, J = 8.0 Hz, 1H), 7.46 (d, J = 7.3 Hz, 1H), 7.45 (d, J = 7.3 Hz, 1H), 7.38 (dd, J = 7.3, 8.2 Hz, 1H), 7.29 (dd, J = 7.3, 8.0 Hz, 1H), 2.80 (s, 3H), 2.19 (s, 3H), 1.02 (s, 9H).
13C NMR (126 MHz, CDCl3): δ (ppm) 155.4, 154.8, 150.0, 136.6, 131.3, 131.1, 130.4, 129.3, 127.9, 125.5, 124.9, 122.5, 119.0, 117.7, 115.4, 82.4, 27.4, 18.0, 9.4.
【００３８】
１ｃ：
融点>140℃（分解）
IR (KBr): vmax 3072, 3048, 2985, 2935, 2912, 2852, 1720, 1698, 1589, 1573, 1539, 1471, 1455, 1390, 1352, 1331, 1262, 1241, 1215, 1145, 1092, 1073, 1007, 873, 850, 802, 756, 741, 688 cm-1.
1H NMR (300 MHz, CDCl3): δ (ppm) 10.80 (s, 1H), 8.33 (d, J = 6.9 Hz, 1H), 8.26 (dd, J = 1.4, 7.9 Hz, 1H), 7.76 (d, J = 6.9 Hz, 1H), 7.62 (dd, J = 1.3, 8.2 Hz, 1H), 7.44 (ddd, J = 1.4, 8.2, 8.8 Hz, 1H), 7.33 (ddd, J = 1.3, 7.9, 8.8 Hz, 1H), 2.25 (s, 3H), 1.08 (s, 9H).
13C NMR (126 MHz, CDCl3): δ (ppm) 188.8, 155.3, 152.9, 149.8, 136.8, 134.2, 132.3, 130.19, 130.16, 128.0, 126.8, 125.8, 122.9, 119.6, 119.4, 115.5, 83.1, 27.5, 9.5.
【００３９】
１ｄ：
融点>140℃（分解）
IR (KBr): vmax 3101, 3074, 3054, 2989, 2938, 2910, 2860, 2225, 1717, 1583, 1541, 1456, 1382, 1367, 1355, 1336, 1274, 1241, 1215, 1143, 1093, 1007, 969, 885, 862, 850, 837, 817, 756, 742, 688, 667 cm-1.
1H NMR (500 MHz, CDCl3): δ (ppm) 8.24 (d, J = 8.2 Hz, 1H), 8.15 (d, J = 7.3 Hz, 1H), 7.65 (d, J = 7.3 Hz, 1H), 7.62 (d, J = 7.6 Hz, 1H), 7.44 (dd, J = 7.6, 8.2 Hz, 1H), 7.34 (dd, J = 7.4, 8.2 Hz, 1H), 2.24 (s, 3H), 1.13 (s, 9H).
13C NMR (126 MHz, CDCl3): δ (ppm) 154.2, 152.9, 149.7, 136.8, 135.8, 133.6, 130.1, 129.5, 127.6, 126.0, 123.0, 119.8, 119.5, 115.5, 115.4, 104.8, 83.4, 27.6, 9.5.
【００４０】
合成した１ｂ−１ｄはいずれも固体状態で発光し、１ｂ−１ｄは蛍光メカノクロミズムを示した（図５）。メチル基を有する１ｂとホルミル基を有する１ｃはそれぞれ、機械的刺激を加えることで緑色から黄色、黄色から橙色に発光色が変化し、どちらも室温下２分程度で元の発光色に戻った。また、シアノ基を有する１ｄでは機械的刺激により発光色が橙色から赤色に変化し、室温下で元の発光色に戻るまで１０分以上必要であった。
【００４１】
次に、インドール環の窒素原子上の置換基が異なる各種化合物を合成するため、１ａの脱Ｂｏｃ化を行った。すなわち、１ａをジクロロメタン中、過剰量のトリフルオロ酢酸（ＴＦＡ）と室温で１６時間反応させ、４−（３−メチル−１Ｈ−インドール−２−イル）−２，１，３−ベンゾチアジアゾール３ａを収率９９％で得た（図６）。
【００４２】
また、以下に３ａの融点、赤外線吸収スペクトル（ＫＢｒ法）:ＩＲ（ＫＢｒ）、1Ｈ ＮＭＲスペクトル、13Ｃ ＮＭＲスペクトルの測定結果を示す。
【００４３】
３ａ：
融点123 - 124℃
IR (KBr): vmax 3482, 3381, 3054, 2963, 2861, 1645, 1588, 1541, 1523, 1481, 1463, 1445, 1435, 1394, 1380, 1367, 1332, 1309, 1250, 1238, 1184, 1163, 1154, 1127, 1108, 1051, 904, 884, 858, 841, 807, 791, 746, 740, 687 cm-1.
1H NMR (500 MHz, CDCl3): δ (ppm) 10.47 (br s, 1H), 7.80 (d, J = 8.8 Hz, 1H), 7.81 (d, J = 7.3 Hz, 1H), 7.61 (d, J = 7.6 Hz, 1H), 7.56 (dd, J = 7.3, 8.8 Hz, 1H), 7.41 (dd, J = 0.9, 8.0 Hz, 1H), 7.22 (ddd, J = 0.9, 7.0, 7.6 Hz, 1H), 7.12 (ddd, J = 0.9, 7.0, 8.0 Hz, 1H), 2.56 (s, 3H).
13C NMR (126 MHz, CDCl3): δ (ppm) 155.4, 152.6, 135.9, 130.0, 129.8, 129.2, 126.3, 125.5, 123.1, 119.4, 119.1, 118.9, 111.5, 111.1, 11.4.
【００４４】
得られた３ａに対し、２当量の水素化ナトリウム存在下、置換基Ｒ10の異なる種々のクロロギ酸エステル（２当量）をＴＨＦ中室温で１２〜１９時間反応させることで、Ｒ10にエチル基（Ｅｔ）、イソプロピル基（ｉ−Ｐｒ）、イソブチル基（ｉ−Ｂｕ）、ベンジル基（Ｂｎ）を有するインドリルベンゾチアジアゾール誘導体１ｅ−１ｈを収率５０−７３％で得た（図７）。いずれもトルエン溶液中での発光極大波長は同程度であった。
【００４５】
また、以下に１ｅ、１ｆ、１ｇ及び１ｈで表されるインドリルベンゾチアジアゾール誘導体の融点、赤外線吸収スペクトル（ＫＢｒ法）:ＩＲ（ＫＢｒ）、1Ｈ ＮＭＲスペクトル、13Ｃ ＮＭＲスペクトルの測定結果をそれぞれ示す。
【００４６】
１ｅ：
融点97 - 98℃
IR (KBr): vmax 3049, 2978, 2930, 2912, 2869, 1733, 1601, 1538, 1479, 1456, 1412, 1379, 1328, 1320, 1302, 1281, 1226, 1198, 1161, 1128, 1117, 1025, 889, 848, 830, 810, 742, 704, 676 cm-1.
1H NMR (300 MHz, CDCl3): δ (ppm) 8.26 (d, J = 8.6 Hz, 1H), 8.04 (dd, J = 0.9, 8.7 Hz, 1H), 7.70 (dd, J = 7.0, 8.7 Hz, 1H), 7.61 - 7.53 (m, 2H), 7.41 (ddd, J = 1.2, 7.2, 8.6 Hz, 1H), 7.33 (ddd, J = 0.9, 7.2, 8.2 Hz, 1H), 4.03 - 3.90 (m, 2H), 2.21 (s, 3H), 0.68 (t, J = 7.0 Hz, 3H).
13C NMR (126 MHz, CDCl3): δ (ppm) 154.82, 154.77, 151.4, 136.4, 130.9, 130.5, 129.3, 129.2, 127.7, 125.3, 122.9, 121.1, 119.2, 118.6, 115.5, 62.4, 13.3, 9.4.
【００４７】
１ｆ：
融点108 - 109℃
IR (KBr): vmax 3072, 3044, 2975, 2926, 2874, 2857, 1731, 1604, 1535, 1457, 1392, 1368, 1339, 1317, 1267, 1230, 1203, 1166, 1130, 1103, 1064, 1010, 899, 852, 834, 803, 766, 757, 707, 675 cm-1.
1H NMR (500 MHz, CDCl3): δ (ppm) 8.30 (d, J = 8.6 Hz, 1H), 8.05 (dd, J = 1.1, 8.8 Hz, 1H), 7.70 (dd, J = 7.0, 8.8 Hz, 1H), 7.59 (d, J = 8.0 Hz, 1H), 7.56 (dd, J = 1.1, 7.0 Hz, 1H), 7.41 (dd, J = 7.2, 8.6 Hz, 1H), 7.32 (dd, J = 7.2, 8.0 Hz, 1H), 4.78 (quin, J = 6.3 Hz, 1H), 2.21 (s, 3H), 0.90 (d, J = 6.3 Hz, 3H), 0.52 (d, J = 6.3 Hz, 3H).
13C NMR (126 MHz, CDCl3): δ (ppm) 154.9, 154.8, 150.8, 136.6, 130.9, 130.4, 129.23, 129.21, 128.0, 125.2, 122.9, 121.1, 119.1, 118.4, 115.6, 70.3, 21.5, 20.7, 9.4.
【００４８】
１ｇ：
融点138 - 140℃
IR (KBr): vmax 3074, 3042, 3014, 2974, 2955, 2926, 2893, 2874, 1729, 1602, 1535, 1466, 1457, 1404, 1381, 1351, 1325, 1269, 1229, 1204, 1166, 1130, 1112, 1064, 1030, 1013, 965, 945, 900, 854, 830, 810, 768, 758, 707, 675 cm-1.
1H NMR (300 MHz, CDCl3): δ (ppm) 8.28 (d, J = 8.7 Hz, 1H), 8.04 (dd, J = 1.1, 8.7 Hz, 1H), 7.70 (dd, J = 6.8, 8.7 Hz, 1H), 7.64 - 7.56 (m, 2H), 7.42 (ddd, J = 1.2, 7.5, 8.7 Hz, 1H), 7.33 (dt, J = 1.1, 7.5 Hz, 1H), 3.84 (dd, J = 7.0, 10.4 Hz, 1H), 3.57 (dd, J = 6.2, 10.4 Hz, 1H), 2.21 (s, 3H), 1.31 - 1.15 (m, 1H), 0.54 (d, J = 5.3 Hz, 3H), 0.52 (d, J = 5.3 Hz, 3H).
13C NMR (126 MHz, CDCl3): δ (ppm) 154.8, 154.7, 151.6, 136.5, 130.8, 130.4, 129.2, 129.1, 127.6, 125.3, 122.9, 121.1, 119.1, 118.7, 115.5, 73.0, 27.2, 18.64, 18.57, 9.5.
【００４９】
１ｈ：
融点116 - 118℃
IR (KBr): vmax 3059, 3050, 3035, 2940, 2917, 2860, 1723, 1598, 1534, 1498, 1456, 1398, 1349, 1329, 1309, 1268, 1230, 1202, 1161, 1127, 1115, 1064, 1038, 1028, 1014, 979, 957, 934, 901, 849, 837, 827, 809, 754, 734, 693, 677 cm-1.
1H NMR (300 MHz, CDCl3): δ (ppm) 8.31 (d, J = 8.7 Hz, 1H), 7.86 (dd, J = 1.2, 8.7 Hz, 1H), 7.63 - 7.54 (m, 2H), 7.50 (dd, J = 1.2, 6.8 Hz, 1H), 7.41 (ddd, J = 1.5, 7.5, 8.7 Hz, 1H), 7.33 (dt, J = 1.2, 7.5 Hz, 1H), 7.25 - 7.19 (m, 1H), 7.19 - 7.13 (m, 2H), 6.77 - 6.72 (m, 2H), 4.93 (d, J = 12.0 Hz, 1H), 4.88 (d, J = 12.0 Hz, 1H), 2.18 (s, 3H).
13C NMR (126 MHz, CDCl3): δ (ppm) 154.58, 154.55, 151.3, 136.6, 134.0, 130.9, 130.5, 129.2, 128.8, 128.44, 128.36, 128.0, 127.4, 125.4, 123.0, 121.2, 119.2, 118.9, 115.6, 68.5, 9.5.
【００５０】
合成した１ｅ−１ｈはいずれも固体状態で発光するとともに、蛍光メカノクロミズムを示した（図８）。エチル基を有する１ｅは、機械的刺激を加えることで固体発光色が青緑色から黄緑色に変化し、変化した発光色は約１分後に元の色に戻った。イソプロピル基を有する１ｆの場合は、固体発光色が青色から黄色に変化し、約３０秒後に元の色に戻った。イソブチル基を有する１ｇは発光色が戻る速度が最も大きく、機械的刺激により緑色から黄色に変化した発光色は直ちに（約３秒後）元に戻った。同様に、ベンジル基を有する１ｈは、緑色から黄色に変化した発光色が室温下１分程度で元に戻った。このように、カルバミン酸エステルの置換基を変更することによって、発光色および機械的刺激により変化した発光色が元に戻るまでの時間を調節することができた。
【００５１】
クロロギ酸エステルを用いた１ｅ−１ｈの合成と同様に、３ａに水素化ナトリウム存在下、塩化ピバロイル、塩化ベンゾイル、または塩化ｐ−トルエンスルホニルをＴＨＦ中室温で一晩反応させることで、ピバロイル（Ｐｉｖ）基、ベンゾイル（Ｂｚ）基、トシル（Ｔｓ）基を有するインドリルベンゾチアジアゾール誘導体１ｉ−１ｋをそれぞれ収率４１％、４６％、４０％で得た（図９）。
【００５２】
また、以下に１ｉ、１ｊ及び１ｋで表されるインドリルベンゾチアジアゾール誘導体の融点、赤外線吸収スペクトル（ＫＢｒ法）:ＩＲ（ＫＢｒ）、1Ｈ ＮＭＲスペクトル、13Ｃ ＮＭＲスペクトルの測定結果をそれぞれ示す。
【００５３】
１ｉ：
融点95.6 - 96.2℃
IR (KBr): vmax 3065, 2970, 2927, 2864, 1715, 1475, 1449, 1327, 1299, 1220, 1172, 1126, 908, 856, 841, 823, 810, 776, 756, 750, 638, 619 cm-1.
1H NMR (500 MHz, CDCl3): δ (ppm) 8.05 (dd, J = 0.9, 8.4 Hz, 1H), 7.70 (dd, J = 6.9, 8.4 Hz, 1H), 7.64 (dd, J = 0.8, 7.2 Hz, 1H), 7.60 (dd, J = 0.9, 6.9 Hz, 1H), 7.53 (dd, J = 0.8, 8.2 Hz, 1H), 7.33 (ddd, J = 0.8, 7.8, 8.2 Hz, 1H), 7.25 (ddd, J = 0.8, 7.8, 8.2 Hz, 1H), 2.28 (s, 3H), 0.96 (s, 9H).
13C NMR (126 MHz, CDCl3): δ (ppm) 184.9, 155.1, 153.4, 136.4, 131.1, 130.5, 129.4, 129.2, 127.1, 124.3, 121.4, 121.3, 119.4, 116.5, 112.2, 43.9, 27.8, 9.9.
【００５４】
１ｊ：
融点191.2 - 191.6℃
IR (KBr): vmax 3052, 2913, 2858, 1673, 1598, 1598, 1535, 1473, 1453, 1390, 1351, 1331, 1230, 1201, 1152, 1051, 1024, 902, 874, 853, 829, 812, 761, 748, 716, 697, 669 cm-1.
1H NMR (500 MHz, CDCl3): δ (ppm) 7.80 - 7.76 (m, 1H), 7.69 - 7.64 (m, 2H), 7.54 - 7.52 (m, 2H), 7.44 (d, J = 7.3 Hz, 2H), 7.34 - 7.28 (m, 2H), 7.21 (t, J = 9.1 Hz, 1H), 7.05 (t, J = 7.9 Hz, 2H), 2.33 (s, 3H).
13C NMR (126 MHz, CDCl3): δ (ppm) 169.6, 154.6, 153.6, 137.3, 135.1, 131.94, 131.88, 130.4, 130.1, 129.2, 129.0, 127.5, 126.6, 125.1, 122.9, 121.0, 119.3, 118.9, 114.6, 9.7.
【００５５】
１ｋ：
融点177.5 - 178.3℃
IR (KBr): vmax 3067, 2975, 2921, 1597, 1537, 1452, 1371, 1360, 1222, 1188, 1173, 1132, 1121, 1089, 1018, 951, 900, 830, 820, 811, 757, 683, 667 cm-1.
1H NMR (500 MHz, CDCl3): δ (ppm) 8.30 (d, J = 8.2 Hz, 1H), 8.11 (dd, J = 0.9, 8.8 Hz, 1H), 7.73 (dd, J = 7.0, 8.8 Hz, 1H), 7.61 (dd, J = 0.9, 7.0 Hz, 1H), 7.50 (d, J = 8.0 Hz, 1H), 7.40 (dd, J = 7.2, 8.2 Hz, 1H), 7.32 (dd, J = 7.2, 8.0 Hz, 1H), 7.27 (d, J = 8.2 Hz, 2H), 6.96 (d, J = 8.2 Hz, 2H), 2.26 (s, 3H), 2.02 (s, 3H).
13C NMR (126 MHz, CDCl3): δ (ppm) 154.63, 154.62, 144.4, 137.4, 135.1, 132.2, 131.5, 131.3, 129.2, 128.8, 126.7, 125.38, 125.35, 123.8, 122.1, 121.5, 119.4, 115.8, 21.5, 9.7.
【００５６】
窒素原子上にアシル基またはトシル基を有する１ｉ−１ｋも固体状態で発光し、蛍光メカノクロミズムを示した（図１０）。ピバロイル基を有する１ｉでは、固体発光色が機械的刺激により黄色から橙色に変化し、室温下２分程度で元の発光色に戻った。ベンゾイル基を有する１ｊでは、黄色から黄橙色への蛍光メカノクロミズムを示し、発光色は室温下２分程度で元に戻った。また、トシル基を有する１ｋも同様に、機械的刺激により青緑色から黄緑色へ発光色が変化し、その発光色は元に戻るのに室温下１０分以上要した。
【００５７】
（実施例３：Ｎ−Ｂｏｃ−３−置換インドリルベンゾチアジアゾール１ｌ、１ｍの合成とその蛍光メカノクロミズム）
実施例１と同様に、Ｎ−Ｂｏｃ−３−置換インドールにテトラヒドロフラン（ＴＨＦ）中、−２０℃でリチウムジイソプロピルアミド（ＬＤＡ）を作用させた後、ホウ酸トリイソプロピルを加えて１時間半反応させることで、Ｎ−Ｂｏｃ−３−置換インドール−２−ボロン酸を得た。次に、得られたボロン酸を単離することなくテトラキス（トリフェニルホスフィン）パラジウム（２０ｍｏｌ％）存在下、４−ブロモ−２，１，３−ベンゾチアジアゾールとジオキサン／炭酸カリウム水溶液混合溶媒中、９５℃で４時間反応させることで、インドリルベンゾチアジアゾール誘導体１ｌ、１ｍをそれぞれ収率４８％、６４％で得た。合成した１ｌ、１ｍのトルエン中での発光スペクトルを測定したところ、どちらも１ａよりわずかに短波長シフトした位置に発光極大が観測された（図１１）。
【００５８】
また、以下に１ｌ、１ｍの融点、赤外線吸収スペクトル（ＫＢｒ法）:ＩＲ（ＫＢｒ）、1Ｈ ＮＭＲスペクトル、13Ｃ ＮＭＲスペクトルの測定結果をそれぞれ示す。
１ｌ：
融点128.0 - 128.6 ℃（分解）
IR (KBr): vmax 2969, 1732, 1601, 1538, 1454, 1411, 1392, 1369, 1332, 1286, 1254, 1223, 1149, 1116, 1089, 1018, 905, 878, 846, 815, 796, 763, 743, 705 cm-1.
1H NMR (500 MHz, CDCl3): δ (ppm) 8.31 (d, J = 8.5 Hz, 1H), 8.04 (dd, J = 8.8, 1.3 Hz, 1H), 7.69 (dd, J = 8.8, 6.6 Hz, 1H), 7.63 (d, J = 7.6 Hz, 1H), 7.56 (dd, J = 6.6, 1.1 Hz, 1H), 7.39 (dd, J = 8.5, 7.6 Hz, 1H), 7.30 (t, J = 7.6 Hz, 1H), 2.68 (dt, J = 21.8, 7.6 Hz, 1H), 2.53 (dt, J = 21.8, 7.6 Hz, 1H), 1.20 (t, J = 7.6 Hz, 3H), 0.97 (s, 9H).
13C NMR (126 MHz, CDCl3): δ (ppm) 155.0, 154.9, 149.9, 136.9, 130.3, 129.3, 128.7, 128.3, 124.9, 124.2, 122.6, 121.0, 119.2, 115.6, 82.4, 27.4, 17.8, 15.3.
【００５９】
１ｍ：
融点>145℃（分解）
IR (KBr): vmax 3075, 3015, 2973, 2931, 2873, 1721, 1600, 1536, 1456, 1417, 1366, 1331, 1274, 1236, 1210, 1157, 1110, 1087, 999, 903, 868, 851, 818, 811, 769, 754 cm-1.
1H NMR (500 MHz, CDCl3): δ (ppm) 8.34 (d, J = 8.2 Hz, 1H), 8.05 (dd, J = 8.8, 1.0 Hz, 1H), 7.80 (d, J = 7.9 Hz, 1H), 7.69 (dd, J = 8.8, 6.7 Hz, 1H), 7.52 (dd, J = 6.7, 1.0 Hz, 1H), 7.36 (dd, J = 8.2, 7.9 Hz, 1H), 7.27 (t, J = 7.9 Hz, 1H), 2.93 (sept, J = 7.3 Hz, 1H), 1.42 (d, J = 7.3 Hz, 3H), 1.26 (d, J = 7.3 Hz, 3H), 0.95 (s, 9H).
13C NMR (126 MHz, CDCl3): δ (ppm) 155.1, 154.8, 149.8, 137.2, 129.3, 129.21, 129.20, 128.6, 128.0, 127.7, 124.6, 122.2, 121.1, 120.7, 115.8, 82.4, 27.4, 26.3, 22.6, 22.3.
【００６０】
合成した１ｌ、１ｍはいずれも固体状態で発光するとともに、蛍光メカノクロミズムを示した。また、固体蛍光色素１ｌ、１ｍに対し、スパチュラで擦ることによる機械的刺激を加えた。その結果、エチル基を有する１ｌでは、固体発光色が青緑色から黄緑色へと変化し、発光色は室温下１０分程度放置することで自発的に元の発光色へ戻った。また、イソプロピル基を有する１ｍも同様に、固体発光色が青緑色から黄緑色へと変化し、発光色は室温下２分程度放置することで自発的に元の発光色へ戻った（図１２）。
【図１】
0006663820.tif 000024
【図２】
0006663820.tif 000025
【図３】
0006663820.tif 000026
【図４】
0006663820.tif 000027
【図５】
0006663820.tif 000028
【図６】
0006663820.tif 000029
【図７】
0006663820.tif 000030
【図８】
0006663820.tif 000031
【図９】
0006663820.tif 000032
【図１０】
0006663820.tif 000033
【図１１】
0006663820.tif 000034
【図１２】
0006663820.tif 000035